(57)【要約】【課題】  磁性層（３）が強磁性粉末と結合剤とを含んで成る、いわゆる塗布型磁気記録媒体であって、厚みが薄く、温湿度環境変化に起因する寸法変化が小さい磁気記録媒体を提供する。【解決手段】  非磁性支持体（１）、磁性層（３）、補強層（２、５）およびバックコート層（６）を含む磁気記録媒体の長手方向および幅方向のヤング率をＥｍｄ１（Ｇｐａ）およびＥｔｄ１（Ｇｐａ）、磁気記録媒体の厚さをＴ１（ｍｍ）、非磁性支持体（１）の長手方向および幅方向のヤング率をＥｍｄ２（Ｇｐａ）およびＥｔｄ２（Ｇｐａ）としたときに、１．１≦Ｅｔｄ１／Ｅｍｄ１≦１．５、３５≦Ｅｍｄ１×Ｔ１、および１．５≦Ｅｔｄ２／Ｅｍｄ２≦２．５を満たすように、補強層（２，５）を形成して磁気記録媒体（１０）を得る。【選択図】図１
2006302333.tif 000002
【特許請求の範囲】
【請求項１】
非磁性支持体、強磁性粉末と結合剤とを含む磁性層、および補強層を有して成る磁気記録媒体であって、磁気記録媒体の長手方向および幅方向のヤング率をＥｍｄ１（ＧＰａ）およびＥｔｄ１（ＧＰａ）、磁気記録媒体の厚さをＴ１（ｍｍ）、非磁性支持体の長手方向および幅方向のヤング率をＥｍｄ２（ＧＰａ）およびＥｔｄ２（ＧＰａ）としたときに、
１．１≦Ｅｔｄ１／Ｅｍｄ１≦１．５、
３５≦Ｅｍｄ１×Ｔ１（Ｎ／ｍｍ）、および
１．５≦Ｅｔｄ２／Ｅｍｄ２≦２．５
を満たす磁気記録媒体。
【請求項２】
非磁性支持体がポリエチレンテレフタレートから成るフィルムである請求項１に記載の磁気記録媒体。
【請求項３】
Ｅｍｄ１が４〜１４ＧＰａである請求項１または請求項２に記載の磁気記録媒体。
【請求項４】
Ｅｔｄ１が６〜２０ＧＰａである請求項１〜３のいずれか１項に記載の磁気記録媒体。
【請求項５】
Ｔ１が５．５×１０−３〜７．５×１０−３ｍｍである請求項１〜４のいずれか１項に記載の磁気記録媒体。
【請求項６】
Ｅｍｄ２が３〜６ＧＰａである請求項１〜５のいずれか１項に記載の磁気記録媒体。
【請求項７】
Ｅｔｄ２が６〜９ＧＰａである請求項１〜６のいずれか１項に記載の磁気記録媒体。
【請求項８】
非磁性支持体の厚さが２〜５μｍである請求項１〜７のいずれか１項に記載の磁気記録媒体。
【請求項９】
補強層として、非磁性支持体から見て磁性層が位置する側と同じ側に形成されている第１補強層を少なくとも含む、請求項１〜８のいずれか１項に記載の磁気記録媒体。
【請求項１０】
第１補強層が非磁性支持体と磁性層との間に形成されている、請求項９に記載の磁気記録媒体。
【請求項１１】
非磁性粉末と結合剤とを含む非磁性層をさらに含み、非磁性層が第１補強層と磁性層との間に形成されている請求項９または請求項１０に記載の磁気記録媒体。
【請求項１２】
補強層として、非磁性支持体から見て磁性層が位置する側と反対の側に形成されている第２補強層を少なくとも含む、請求項１〜１１のいずれか１項に記載の磁気記録媒体。
【請求項１３】
非磁性支持体から見て磁性層が位置する側と反対の側に形成されているバックコート層をさらに含む、請求項１〜１２のいずれか１項に記載の磁気記録媒体。
【請求項１４】
第２補強層が非磁性支持体とバックコート層との間に形成されている、請求項１３に記載の磁気記録媒体。
【請求項１５】
第１補強層および／または第２補強層の厚さが２０〜１０００ｎｍである、請求項９〜１４のいずれか１項に記載の磁気記録媒体。
【請求項１６】
第１補強層および／または第２補強層のヤング率が１０〜２００ＧＰａである、請求項９〜１５のいずれか１項に記載の磁気記録媒体。
【請求項１７】
第１補強層および／または第２補強層が非磁性体から成る請求項９〜１６のいずれか１項に記載の磁気記録媒体。
【請求項１８】
第１補強層および／または第２補強層がＣｕおよび／またはＡｌを主成分として含む、請求項９〜１６のいずれか１項に記載の磁気記録媒体。
【請求項１９】
第１補強層および／または第２補強層が真空蒸着法によって形成されている、請求項９〜１８のいずれか１項に記載の磁気記録媒体。
【請求項２０】
リニア記録方式によって、記録トラック幅が１４μｍ以下である信号が記録される請求項１〜１９のいずれか１項に記載の磁気記録媒体。
【発明の詳細な説明】
【技術分野】
【０００１】
本発明は、記録層として強磁性粉末と結合剤とを含んで成る磁性層を有する磁気記録媒体に関し、特にリニア方式の記録再生に適した磁気記録媒体に関する。
【背景技術】
【０００２】
近年、磁気記録分野においては、より多くの情報を記録し得る、より小型の磁気記録媒体が要求されている。磁気記録媒体としては、磁性層を強磁性粉末と結合剤とを含む塗料を塗布して形成する塗布型磁気記録媒体が従前より知られている。また、磁性層を強磁性金属の蒸着により形成する金属薄膜型磁気記録媒体も知られている。金属薄膜型磁気記録媒体は、塗布型磁気記録媒体と比較して、より高い記録密度で情報を記録することが可能な媒体であることから、近年着目され、実用に供されている。しかし、特にリニア方式で情報を記録する場合には、塗布型磁気記録媒体がなお使用されており、したがって、塗布型磁気記録媒体もまた、かかる要求を満たすことが望まれている。
【０００３】
この要求を満たす１つの方法として、磁気記録媒体をより薄くし、所定寸法のパッケージにより多くの磁気記録媒体が収納されるようにする方法がある。この方法によれば、省資源および低コストといった効果ももたらされる。磁気記録媒体を薄くする最も効果的な方法は、磁気記録媒体の厚みの多くを占める非磁性支持体の厚さを薄くすることである。しかし、非磁性支持体の厚さを小さくすると、磁気記録媒体全体の長手方向の引張強度が小さくなり、走行不良等、実用上問題が生じる場合がある。
【０００４】
また、前記要求を満たす別法として、トラック幅を狭くしてトラック数を多くし、それにより記録密度を高くする方法がある。しかし、特にリニア方式の磁気記録媒体において狭トラック化が進むと、温湿度などの環境変化の影響で磁気記録媒体の寸法が変化した場合に、トラックずれが生じやすくなり、その結果、再生時にエラーが発生するという問題が生じることがある。
【０００５】
そのため、これまで塗布型磁気記録媒体において、磁気記録媒体の薄手化に伴う長手方向の引張強度低下の抑制、および温湿度変化による幅方向寸法変化を低減するための様々な構成が提案されてきた。例えば特開２００２−３０４７２１公報（特許公報１）には、強磁性粉末および結合剤を含む磁性層と強化層とを有する磁気記録媒体の湿度膨張率を規定することが開示されている。また、特開２００１−６１５６公報（特許公報２）には、高密度記録においても高い出力と低いノイズを実現するために、非磁性支持体の長手方向および幅方向のヤング率の比率を規定することが開示されている。
【特許文献１】特開２００２−３０４７２１公報
【特許文献２】特開２００１−６１５６公報
【発明の開示】
【発明が解決しようとする課題】
【０００６】
特許文献１または２に記載のように、磁気記録媒体の薄手化や狭トラック化に伴う課題を解決する手法は、種々提案されている。しかし、今後、磁気記録媒体はより薄くなり、トラック幅はより狭くなる（例えば、１４μｍ以下となる）ことが予想されるところ、安価ではあるがヤング率の低いポリエチレンテレフタレート（ＰＥＴ）を使用した場合には、上記特許文献１または２に記載の手法により達成される特性は必ずしも十分ではない。
【０００７】
また、実際に磁気記録媒体を商品化するに際しては、非磁性支持体および磁気記録媒体を構成する各層の材料および厚さ等を、生産コストを十分考慮したうえで選択する必要がある。即ち、特別な材料を使用せず、かつ複雑な製造工程を要することなく、磁気記録媒体の薄手化を達成し、且つ優れた寸法安定性を確保することが、実用性および経済性を備えた塗布型磁気記録媒体を提供するために要求されている。
【０００８】
発明はかかる実情に鑑みてなされたものであり、高い生産コストおよび複雑な工程を要することなく製造することが可能である、大容量の塗布型磁気記録媒体を提供することを課題とする。
【課題を解決するための手段】
【０００９】
上記課題を解決するために種々検討した結果、少なくとも１つの補強層を有する塗布型磁気記録媒体において、磁気記録媒体の長手方向および幅方向のヤング率、厚さ、ならびに非磁性支持体の長手方向および幅方向のヤング率が一定の条件を満たすことによって、磁気記録媒体の薄手化および高密度記録化を実現できることを見出し、本発明に至った。
【００１０】
本発明は、非磁性支持体、強磁性粉末と結合剤とを含む磁性層、および補強層を有して成る磁気記録媒体であって、磁気記録媒体の長手方向および幅方向のヤング率をＥｍｄ１（ＧＰａ）およびＥｔｄ１（ＧＰａ）、磁気記録媒体の厚さをＴ１（ｍｍ）、非磁性支持体の長手方向および幅方向のヤング率をＥｍｄ２（ＧＰａ）およびＥｔｄ２（ＧＰａ）としたときに、１．１≦Ｅｔｄ１／Ｅｍｄ１≦１．５、３５≦Ｅｍｄ１×Ｔ１、１．５≦Ｅｔｄ２／Ｅｍｄ２≦２．５を満たす磁気記録媒体を提供する。この磁気記録媒体において、補強層は、この条件を満たす材料で形成された層であり、媒体全体の長手方向の引張強度を確保し、且つ媒体全体の寸法安定性を向上させる。補強層は、具体的には、金属、半金属、合金、ならびにそれらの化合物（例えば、酸化物、窒化物および炭化物）から選択される１または複数の材料を含んで成る薄膜である。補強層は２以上形成されていてよく、その場合には、すべての補強層を形成した後の磁気記録媒体が、上記条件を満たすように、各補強層を形成することが要求される。
【００１１】
本発明の磁気記録媒体は、補強層を有し、上記条件を満たすことを特徴とする。Ｅｔｄ１／Ｅｍｄ１が１．１よりも小さいと、補強層が記録媒体全体に占める割合が大きくなり、補強層を金属薄膜で形成する場合には、補強層成膜時に発生する膜の内部応力が大きくなる。そのため、非磁性支持体の表裏面に補強層を形成した場合であっても、その内部応力のバランスを保つことが困難となる。内部応力のバランスが崩れると、いわゆる「カッピング」が磁気記録媒体において生じる。ここで、「カッピング」とは、磁気記録媒体が幅方向で湾曲する（即ち、磁気記録媒体の幅方向に沿って切断した断面が椀状となる）ことをいう。カッピングの度合いが大きくなると、テープが局部的にヘッドや走行系へ接触するためにテープダメージや出力低下などが発生し、磁気記録媒体を安定して実用に供することができない。Ｅｔｄ１／Ｅｍｄ１が１．５より大きいと、湿度に対する安定性の高い補強層が磁気記録媒体全体の強度の向上に寄与する割合が小さくなり、湿度変化に対して十分に高い寸法安定性を得ることができない。
【００１２】
Ｅｍｄ１×Ｔ１（Ｎ／ｍｍ）は、磁気記録媒体を弾性限内で変形させるときの単位幅あたりの力に相当し、磁気記録媒体全体の引張強度を示す指標となる。本明細書において、Ｅｍｄ１（ＧＰａ＝１０９Ｎ／ｍ２＝１０３Ｎ／ｍｍ２）とＴ１（ｍｍ）との積は、Ｎ／ｍｍで表す。Ｅｍｄ１が大きくても、Ｔ１が小さいと、磁気記録媒体全体は、僅かな力で変形することとなるため、本発明においては３５≦Ｅｍｄ１×Ｔ１（Ｎ／ｍｍ）を要求する。Ｅｍｄ１×Ｔ１が３５Ｎ／ｍｍより小さいと、テープの走行性が悪くなり、エッジダメージ等が発生することがある。
【００１３】
本発明は、上述のように非磁性支持体の幅方向のヤング率（Ｅｔｄ２）／長手方向のヤング率（Ｅｍｄ２）を規定する。Ｅｔｄ２／Ｅｍｄ２が１．５よりも小さいと、非磁性支持体の幅方向のヤング率が十分に高くされていないために、温度変化に対して十分に高い寸法安定性を得ることができない。Ｅｔｄ２／Ｅｍｄ２が２．５より大きいと、ＰＥＴフィルムを非磁性支持体として使用する場合、非磁性支持体の長手方向の強度が小さくなり、金属薄膜から成る補強層を形成する蒸着工程中においてしわが発生しやすく、また、熱負け（熱による変質）が生じやすくなる。特に、フィルムの厚さが薄く、５．０μｍ以下の場合において、Ｅｔｄ２／Ｅｍｄ２が２．５よりも大きいと、熱負けが酷くなり、補強層形成中にフィルムの分断（いわゆるフィルム切れ）が起こりやすく、安定した磁気記録媒体の形成が困難になる。
【００１４】
本発明の磁気記録媒体において、非磁性支持体はポリエチレンテレフタレート（ＰＥＴ）から成るフィルムであることが好ましい。これらの材料はコストの点から好ましく用いられる。ポリエチレンナフタレート、ポリアミドまたはポリイミド等から成る非磁性支持体は、一般的に機械強度が高く、寸法安定性にも優れているため、これを使用することにより、ある程度、磁気記録媒体の薄手化および温湿度変化に対する寸法安定性を向上させることができる。しかしながら、これらの材料から成る非磁性支持体は、非常に高価であり、製品のコスト上昇を招くことから、その使用が歓迎されないこともある。本発明は、汎用されているＰＥＴから成るフィルムを非磁性支持体として使用した場合でも、磁気記録媒体の薄手化および温湿度環境変化に対する優れた寸法安定性を実現した点に特徴を有する。
【００１５】
本発明の磁気記録媒体は、好ましくは、磁気記録媒体の長手方向のヤング率Ｅｍｄ１が４〜１４ＧＰａの範囲内にあるものである。Ｅｍｄ１が４ＧＰａよりも小さいと、磁気記録媒体がテープ状である場合、モード移行時等にデッキ走行系で衝撃を受けたときに、磁気記録媒体が変形しやすくなる。Ｅｍｄ１が１４ＧＰａより大きいと、強度が高すぎて磁気ヘッドへの当たりが不良となる傾向にある。また、磁気記録媒体は、好ましくは、その幅方向のヤング率Ｅｔｄ１が６〜２０ＧＰａの範囲内にあるものである。Ｅｔｄ１が６ＧＰａよりも小さいと、媒体の幅方向の強度が低く、ドライブ走行中にエッジダメージが発生しやすい。また、Ｅｔｄ１が２０ＧＰａよりも大きいと、強度が高すぎて磁気ヘッドへの当たりが不良となる傾向にある。このような好ましいヤング率は、補強層を形成することにより達成され、補強層を形成することによって、非磁性支持体を薄手化した場合においても、磁気記録媒体全体のヤング率および強度を高くして、寸法安定性を向上させることが可能となる。
【００１６】
本発明の磁気記録媒体において、磁気記録媒体全体の厚さＴ１は、好ましくは５．５〜７．５×１０−３ｍｍ（即ち、５．５〜７．５μｍ）の範囲内にある。Ｔ１が５．５×１０−３ｍｍより小さい磁気記録媒体を作製することは困難であり、７．５×１０−３ｍｍより大きいと、所定寸法のパッケージに収容できる媒体の量（テープ状の媒体の場合は長さ）が小さくなり、高密度記録媒体としては不利になる。
【００１７】
本発明の磁気記録媒体において、好ましくは、非磁性支持体の長手方向のヤング率Ｅｍｄ２は３〜６ＧＰａの範囲内にある。Ｅｍｄ２が３ＧＰａよりも小さいと、補強層を形成しても、磁気記録媒体全体の長手方向の引張強度を高くすることは困難である。６ＧＰａより大きくすると、その分、幅方向のヤング率が低下し、補強層を形成しても、温湿度環境変化に対する幅方向の寸法安定性を実現することが困難となる。また、非磁性支持体の幅方向のヤング率Ｅｔｄ２は、６〜９ＧＰａの範囲内にあることが好ましい。Ｅｔｄ２が６ＧＰａよりも小さいと、補強層を形成しても、温湿度環境変化に対する幅方向の寸法安定性を実現することは困難である。また、Ｅｔｄ２が９ＧＰａよりも大きいと、その分、長手方向のヤング率が低下していまい、補強層を形成しても、磁気記録媒体全体の長手方向の引張強度を高くすることは困難である。
【００１８】
本発明の磁気記録媒体において、非磁性支持体は、その全体の厚さが２〜５μｍであることが好ましい。厚さが２μｍ未満である非磁性支持体の表面には、後述の第１補強層および磁性層等を形成することは一般に困難である。また、非磁性支持体の厚さが５μｍを超えると、磁気記録媒体全体に占める非磁性支持体の割合が大きくなり、所定の寸法のパッケージに収容できる媒体の量が小さくなり、高密度記録媒体としては不利である。本発明によれば、このように薄い非磁性支持体を使用しても、媒体全体および非磁性支持体のヤング率とのバランスを考慮して、補強層を適切に形成することにより、媒体全体の剛性および寸法安定性が確保されることが可能となる。
【００１９】
本発明の磁気記録媒体において、補強層は、非磁性支持体から見て磁性層が位置する側と同じ側に形成される第１補強層として存在してよく、あるいは、非磁性支持体から見て磁性層が位置する側と反対の側に形成される第２補強層として存在してよい。第１補強層および第２補強層はそれぞれ、後述する磁性層および後述するバックコート層（通常、これは樹脂等から成る）よりも大きいヤング率を有する。本明細書においては、磁気記録媒体における非磁性支持体の２つの主表面（各層の積層方向に対して垂直な表面）の方向をそれぞれ特定するために「側」という用語を使用することがある。
【００２０】
本発明の磁気記録媒体において、第１補強層を設ける場合、第１補強層は、非磁性支持体と磁性層との間に形成することが好ましい。あるいは、本発明の磁気記録媒体が、非磁性粉末と結合剤とを含む非磁性層をさらに有する場合には、非磁性層は第１補強層と磁性層との間に位置することが好ましい。そのような構成とすることにより、第１補強層が磁性層に及ぼす影響（例えば、記録媒体の記録特性に及ぼす影響）を小さくすることができる。
【００２１】
本発明の磁気記録媒体において、第２補強層を設ける場合、第２補強層は、非磁性支持体とバックコート層との間に位置することが好ましい。ここで、バックコート層とは、磁気記録媒体の磁性層が位置する側の表面とは反対側の表面（即ち、裏面）の走行性を安定化させるために設けられる層であり、塗布型磁気記録媒体においては常套的に設けられている。したがって、裏面の最上層（即ち、露出表面）をバックコート層の表面として安定な走行性を確保するために、第２補強層は非磁性支持体とバックコート層との間に配置することが好ましい。
【００２２】
第１補強層および／または第２補強層は、その厚さが２０〜１０００ｎｍであることが好ましい。２０ｎｍよりも小さいと、補強層としての役割を果たすことが困難となり、１０００ｎｍよりも大きいと、成膜が困難となり、またコストが高くなるため、好ましくない。ここで、「第１補強層および／または第２補強層」という表現における、「および／または」という用語は、第１補強層のみを有する形態、第２補強層のみを有する形態、ならびに第１補強層および第２補強層の両方を有する形態の磁気記録媒体を総称するために用いられる。以下の説明においても同様である。また、補強層は、そのヤング率が１０〜２００ＧＰａの範囲内にあることが好ましい。ヤング率が１０ＧＰａよりも小さい補強層は記録媒体全体の引張強度および寸法安定性に与える影響が小さく、ＰＥＴから成るフィルムを非磁性支持体として用いた場合、そのような補強層によって、磁気記録媒体の薄手化を図ること、および温湿度変化に対する寸法安定性を向上させることは一般に困難である。ヤング率が２００ＧＰａより大きい補強層を形成するには、高価な材料が必要となるので、そのような補強層の採用は商品化の観点からは好ましくない。
【００２３】
上述の条件が満たされることにより、安価なＰＥＴ支持体を用いながら、磁気記録媒体を薄手化するとともに、温湿度変化に起因する磁気記録媒体の幅方向の寸法変化を有効に抑制することが可能となる。
【００２４】
また、第１補強層および／または第２補強層は、磁性層の磁性に悪影響をおよばさないよう、非磁性体から成ることが好ましい。特に、第１補強層および／または第２補強層は、Ｃｕおよび／またはＡｌを主成分として含む層であることが好ましい。ここで、「Ｃｕを主成分として含む層」とは、Ｃｕを５０原子％以上含む層をいい、Ｃｕが合金として含まれる形態を包含する。ＣｕおよびＡｌは、コスト、成膜レートおよび機械強度等から、第１補強層および第２補強層を構成するのに好都合である。
【００２５】
第１補強層および／または第２補強層は真空蒸着法によって形成することが好ましい。真空蒸着法は高い成膜レートで薄膜を形成することを可能にするため、第１補強層および／または第２補強層を形成する方法として好ましく用いられる。
【００２６】
本発明の磁気記録媒体は、長手方向に平行な方向に信号を記録する、リニア方式で記録再生を行うために用いる磁気記録媒体であることが好ましい。リニア記録方式において狭トラック化を図る場合、特に記録トラック幅を１４μｍ以下として記録を実施する場合には、特に高い寸法安定性が求められる。本発明によれば、そのように狭いトラック幅を採用した場合でも、記録媒体の温湿度変化による寸法変化を有効に抑制して、再生時のトラックずれ等によるエラー発生を防止することが可能となる。なお、今後採用されるであろう、リニア記録方式における記録トラック幅は、一般に３μｍ〜１５μｍである。
【発明の効果】
【００２７】
本発明の磁気記録媒体は、非磁性支持体、強磁性粉末と結合剤とを含む磁性層、および補強層を有して成る磁気記録媒体であって、磁気記録媒体の長手方向および幅方向のヤング率をＥｍｄ１（ＧＰａ）およびＥｔｄ１（ＧＰａ）、磁気記録媒体の厚さをＴ１（ｍｍ）、非磁性支持体の長手方向および幅方向のヤング率をＥｍｄ２およびＥｔｄ２としたときに、１．１≦Ｅｔｄ１／Ｅｍｄ１≦１．５、３５≦Ｅｍｄ１×Ｔ１、および１．５≦Ｅｔｄ２／Ｅｍｄ２≦２．５を満たすことを特徴とする。この特徴によれば、安価なフィルムを使用した場合にも、補強層を必要最小限の量で形成して、生産コストを抑えながら、磁気記録媒体の薄手化および温湿度環境変化に対する幅方向の寸法安定性の向上を実現することができる。したがって、本発明によれば、高い信頼性を有する、大記録容量の塗布型磁気記録媒体（例えばデータストレージテープ）を実現できる。
【発明を実施するための形態】
【００２８】
以下、本発明の実施の形態について説明する。
以下の説明を含む本明細書において、磁気記録媒体を構成する各層または膜の「表面」とは、各層または膜が形成されたときに露出している面、即ち、各層または膜の非磁性支持体から遠い側の面を意味する。また、各層の「表面に」というときは、特に断りのない限り当該表面に接する位置をいう。さらにまた、以下の説明を含む本明細書において、磁気記録媒体の構成に関して、磁気記録媒体を構成する各層または膜の「上」というときは、特に断りのない限り、各層または膜の非磁性支持体から遠い側の表面に接していることを意味する。したがって、例えば、「磁性層の上に」というときは、「磁性層の非磁性支持体から遠い側の表面に隣接する位置に」を意味する。また、「側」という用語は、前述のように、シート状物の２つの主表面の一方の表面の方向を特定するために用いられる。ある層が「〜の側に形成されている」と言うときには、当該層が当該シート状物の表面に直接的に形成されている形態だけでなく、当該表面に形成された別の膜の表面に形成されている形態をも含むことに留意されたい。
【００２９】
上述のように、本発明の磁気記録媒体は、磁気記録媒体の長手方向および幅方向のヤング率をＥｍｄ１（ＧＰａ）およびＥｔｄ１（ＧＰａ）、磁気記録媒体の厚さをＴ１（ｍｍ）、非磁性支持体の長手方向および幅方向のヤング率をＥｍｄ２（ＧＰａ）およびＥｔｄ２（ＧＰａ）としたときに、
１．１≦Ｅｔｄ１／Ｅｍｄ１≦１．５、
３５≦Ｅｍｄ１×Ｔ１（Ｎ／ｍｍ）、および
１．５≦Ｅｔｄ２／Ｅｍｄ２≦２．５
を満たすことを特徴とする。Ｅｔｄ１、Ｅｍｄ１、Ｔ１、Ｅｔｄ２およびＥｍｄ２がこの関係を満たさない場合には、高いヤング率を有しない非磁性支持体（例えば、安価なＰＥＴフィルム）を用いて、薄手化され、かつ温湿度環境変化に起因する幅方向の寸法変化が生じにくい磁気記録媒体を、好ましくは低い生産コストで製造するという本発明の課題を解決することができない。
【００３０】
磁気記録媒体および非磁性支持体の長手方向および幅方向のヤング率は、試料を長手方向および幅方向に所定の標線間距離（引っ張り長さ）で引っ張ったときの試料の断面に作用する荷重（応力）および試料の伸び、ならびに試料の断面積から算出することができる。具体的には、式Ｅ＝（Ｗ・Ｌ）／（Ａ・△ｌ）（式中、Ｅはヤング率（Ｐａ）、Ｗは弾性限内の荷重（Ｎ）、Ｌは引っ張り試験前の標線間距離（ｍ）、Ａは試料の引っ張り試験前の断面積（ｍ２）、△ｌは荷重Ｗにおける標線間伸び（ｍ）を示す）に基づいて算出できる。
【００３１】
Ｅｔｄ２およびＥｍｄ２を測定すべき非磁性支持体は、磁気記録媒体の磁性層や補強層を有機溶剤や酸等を用いてエッチングすることにより得られる。あるいは、磁気記録媒体の製造過程において、磁性層や補強層を形成する前の非磁性支持体のヤング率を測定することによってもＥｔｄ２およびＥｍｄ２を求めることが可能である。
【００３２】
試料に作用する荷重と試料の伸びは、引っ張り試験装置（例えばオリエンテック社製のＲＴＭ−２５）を用い、引っ張り長さ（標線間距離）を１０ｍｍ、引っ張り速度を１ｍｍ／分に設定した引っ張り試験を実施して測定する。また、試料の断面積を求める必要がある場合、それは、試料の幅と厚さから求めることができる。例えば磁気テープのような薄い試料の厚さは、試料を１０枚重ねた状態にてマイクロメーターを用いて測定することにより求めることができる。
【００３３】
補強層のヤング率（便宜的にＥ３とする）は、補強層を有する磁気記録媒体および補強層を有しない磁気記録媒体（即ち、補強層を有する磁気記録媒体から補強層だけを取り除いたもの）の幅方向のヤング率（以下、単に「ヤング率」というときは幅方向のヤング率を指すものとする）をそれぞれ測定することによって求められる。補強層の厚さをＴ３、補強層を有する磁気記録媒体のヤング率および厚さをＥ１およびＴ１、補強層を有しない磁気記録媒体のヤング率および厚さをＥｘおよびＴｘとすれば、Ｅ１、ＴｘおよびＥ３ならびにＴ１、ＴｘおよびＴ３は次の関係：
Ｅ１＝Ｅｘ・[Ｔｘ／Ｔ１]＋Ｅ３・[Ｔ３／Ｔ１]
を満たす。これから、さらに、
Ｅ１・Ｔ１＝Ｅｘ・Ｔｘ＋ＥＴ・Ｔ３
の関係が導かれる。したがって、Ｅ１およびＥｘならびにＴ１およびＴｘを測定により求め、計算によりＴ３を算出すれば、上式よりＥ３を求めることができる。
【００３４】
補強層を有する磁気記録媒体から補強層だけを取り除くことが難しい場合（例えば、補強層が非磁性支持体と磁性層との間に位置するような場合）には、補強層だけを取り除くことができるようになるまで（即ち、補強層の表面が露出する状態になるまで）、補強層の上に位置する層を取り除いた積層体を得て、これのヤング率Ｅｙおよび厚さＴｙ、ならびに当該積層体から補強層を取り除いた積層体のヤング率Ｅｚおよび厚さＴｚを求める。この場合、Ｅ３、Ｔ３、Ｅｙ、Ｔｙ、Ｅｚ、Ｔｚは次の関係：
Ｅｙ＝Ｅｚ・[Ｔｚ／Ｔｙ]＋Ｅ３・[Ｔ３／Ｔｙ]
を満たす。これから、さらに、
Ｅｙ・Ｔｙ＝Ｅｚ・Ｔｚ＋Ｅ３・Ｔ３
の関係が導かれる。したがって、ＥｙおよびＥｚならびにＴｙおよびＴｚを測定により求め、計算によりＴ３を算出すれば、上式よりＥ３を求めることができる。
【００３５】
補強層を有しない磁気録媒体は、磁気記録媒体の補強層を酸等を用いてエッチングすることにより得られる。磁気記録媒体から補強層とその上に位置する層が取り除かれた積層体も同様にして、補強層の上に位置する層をエッチング等により除去して、表面に補強層を有する積層体を得た後、補強層をエッチングすることにより得られる。そして、エッチング前後の磁気記録媒体または積層体のヤング率および厚さを測定すれば補強層の幅方向のヤング率と厚さを求めることができる。あるいは、磁気記録媒体の製造過程において、補強層を形成する前の非磁性支持体（または積層体）のヤング率および厚さを測定することによっても、補強層のヤング率を求めることが可能である。
【００３６】
本発明の磁気記録媒体は、磁気記録媒体の長手方向および幅方向のヤング率をＥｍｄ１（ＧＰａ）およびＥｔｄ１（ＧＰａ）、磁気記録媒体の厚さをＴ１（ｍｍ）、非磁性支持体の長手方向および幅方向のヤング率をＥｍｄ２（ＧＰａ）およびＥｔｄ２（ＧＰａ）が上記の関係を満たす限りにおいて、補強層の具体的な構成およびその他の要素（例えば、磁性層）の構成は、任意のものとすることができる。以下、本発明の磁気録媒体の具体的な構成の一例を、図１を参照して説明する。
【００３７】
図１に本発明の磁気記録媒体の一例として、磁気テープの断面を模式的に示す。図１の磁気テープ１０は、非磁性支持体１の一方の表面の側に、第１補強層２、非磁性層３および磁性層４がこの順に形成されて、非磁性支持体１の他方の表面の側に第２補強層５およびバックコート層６が形成されている。
【００３８】
非磁性支持体１は、高分子フィルムであることが好ましい。高分子フィルムは、ポリエチレンテレフタレート、ポリエチレンナフタレート、ポリアミド、ポリイミド、ポリ塩化ビニルおよびポリカーボネート等から１または複数の材料を適宜選択して形成される。非磁性支持体の厚さが薄すぎると強度が弱くなりすぎ、厚すぎると媒体全体の厚さが大きくなりすぎて記録容量の大容量化に不利である。非磁性支持体の厚さは、具体的には２〜５μｍであることが好ましい。用途等に応じた強度を確保できる限りにおいて、さらに薄い非磁性支持体を使用してよいことはいうまでもなく、また、大容量化が特に求められない場合には、厚い非磁性支持体を使用してもよい。
【００３９】
図示した形態の磁気記録媒体は、２つの補強層２および５を有する。第１補強層２は、非磁性支持体１から見て磁性層４が形成されている側に位置し、第２補強層５は非磁性支持体から見てバックコート層６が形成されている側に位置している。第１補強層２および第２補強層５は、磁気記録媒体の長手方向および幅方向のヤング率をＥｍｄ１およびＥｔｄ１、磁気記録媒体の厚さをＴ１、非磁性支持体の長手方向および幅方向のヤング率をＥｍｄ２およびＥｔｄ２としたときに、上記特定の関係を満たすように形成される。それにより、磁気記録媒体全体の薄手化および温湿度環境変化に対する幅方向寸法変化を小さくすることが可能となる。さらに、これらの関係を満たすことにより、各層の応力のバランスを取ってカッピング（幅方向の湾曲）の発生を防止することが可能となる。
【００４０】
第１補強層２および第２補強層５はそれぞれ、好ましくは１０ＧＰａ以上のヤング率を有し、より好ましくは３０〜２００ＧＰａのヤング率を有する。そのようなヤング率を達成するために、第１補強層２および第２補強層５は、金属、半金属または合金を含んで成ることが好ましい。あるいは、第１補強層２および第２補強層５は、金属、半金属または合金に代えて、またはそれらとともにそれらの酸化物、窒化物もしくは炭化物を含んでよい。また、第１補強層２および第２補強層５は、高いヤング率を確保できる限りにおいて、有機化合物（例えば樹脂）を含んでよい。第１補強層２および第２補強層５を構成する材料はまた、磁性層４の磁気特性に影響が及ばないよう、非磁性体であることが好ましい。具体的には、第１補強層２および第２補強層５は、Ｔｉ、Ｃｒ、Ｍｎ、Ｆｅ、Ａｌ、Ｃｕ、Ｚｎ、Ｓｎ、Ｎｉ、Ａｇ、Ｐｂ、Ｗ、Ｍｇ、Ｍｏ、Ｓｉ、Ａｕ、Ｚｒ、Ｐｔ、Ｔａ、Ｖ、ＮｂおよびＣｏから選択される１または複数の元素を主成分として５０原子％以上含んで成ることが好ましい。第１補強層２および第２補強層５は、これらの金属を１または複数含む合金で形成されてよい。Ｆｅ、ＮｉおよびＣｏは磁性体であるから、これらを使用する場合には、酸化して非磁性体にした状態で存在させることが好ましい。
【００４１】
コスト、付着速度、および機械強度（特にヤング率）を考慮すると、第１補強層２および第２補強層５は、Ｃｕ、Ａｌ、あるいはＣｕまたはＡｌを主成分として好ましくは５０原子％以上含むＣｕ系合金またはＡｌ系合金を用いて形成することが好ましい。Ｃｕ系合金またはＡｌ系合金を用いる場合、当該合金には、耐食性および機械的強度を向上させるために添加する添加物として、Ａｌ、Ｎｉ、Ｃｒ、Ｂｅ、Ｃｏ、Ｚｒ、Ｓｎ、Ｍｎ、Ｆｅ、Ｓｉ、Ｍｇ、ＣｕまたはＺｎ等、一般的に使用されているものを任意に添加できる。
【００４２】
第１補強層２および第２補強層５は単層膜の形態であってもよく、あるいは多層膜の形態であってもよい。第１補強層層２および第２補強層５の厚さはそれぞれ、前述したとおり、２０〜１０００ｎｍであることが好ましく、５０〜５００ｎｍであることがより好ましい。
【００４３】
第１補強層２および第２補強層５を上記において例示した金属等で形成する場合、補強層は、スパッタ法、真空蒸着法、またはイオンプレーティング法等によって形成される。特に好ましい成膜方法は、真空蒸着法である。酸素を含む雰囲気下で金属の真空蒸着を実施すると、補強層には酸素が金属等の酸化物の形態で含まれることがある。そのような酸素の存在は、Ｅｔｄ１、Ｅｍｄ１、Ｔ１、Ｅｔｄ２およびＥｍｄ２が上記所定の関係を満たす限りにおいて、許容される。
【００４４】
次に、磁性層４について説明する。本発明の磁気記録媒体において、磁性層４は、磁性粉末、結合剤、帯電防止剤、硬化剤、分散剤、研磨剤、防錆剤、潤滑剤、添加剤および有機溶剤等を用いて、従来公知の方法により磁性塗料を調製し、これを塗布することにより形成される。本発明の磁性層を構成する強磁性粉末は、強磁性金属粉末又は六方晶フェライト粉末であることが好ましいが、これらに限定されるものではない。
【００４５】
本発明の磁性層を構成する強磁性金属粉末としては、Ｆｅを主成分とするもの（合金も含む）であれば特に限定されないが、α−Ｆｅを主成分とする強磁性合金粉末が好ましい。これらの強磁性金属粉末には、Ｆｅ以外にＡｌ、Ｓｉ、Ｓ、Ｓｃ、Ｃａ、Ｔｉ、Ｖ、Ｃｒ、Ｃｕ、Ｙ、Ｍｏ、Ｒｈ、Ｐｄ、Ａｇ、Ｓｎ、Ｓｂ、Ｔｅ、Ｂａ、Ｔａ、Ｗ、Ｒｅ、Ａｕ、Ｈｇ、Ｐｂ、Ｂｉ、Ｌａ、Ｃｅ、Ｐｒ、Ｎｄ、Ｐ、Ｃｏ、Ｍｎ、Ｚｎ、Ｎｉ、ＳｒおよびＢ等から選択される１または複数の原子を含んでもよい。これらの強磁性金属粉末は、後述する分散剤、潤滑剤、界面活性剤、帯電防止剤などで分散前にあらかじめ処理してもよい。強磁性金属粉末の平均長軸長は、好ましくは０．０１〜０．１０μｍであり、より好ましくは０．０５〜０．０８μｍである。平均長軸長が０．０１μｍ以上であれば熱揺らぎの影響を受けずに安定した磁化が得られ、また平均長軸長が０．１０μｍ以下であればノイズを低く抑えることができる。本発明の磁性層に使用される強磁性金属粉末のＢＥＴ法による比表面積（ＳＢＥＴ）は、３０〜５０ｍ２／ｇであることが好ましく、３８〜４８ｍ２／ｇであることがさらに好ましい。これにより、良好な表面性と低ノイズを両立できる。
【００４６】
トラック密度を上げる目的で磁気抵抗ヘッド（ＭＲヘッド）を用いて再生する場合には磁気記録媒体自体のノイズを低く抑える必要がある。そのため、強磁性金属粉末として六方晶フェライト粉末を使用する場合には、その平均板径を４０ｎｍ以下とする必要がある。但し、平均板径が５ｎｍ未満であると、熱揺らぎのため安定な磁化が望めない。したがって、六方晶フェライト粉末を使用する場合には、平均板径が１０〜３５ｎｍであるものを使用することが好ましく、平均板径が１５〜３０ｎｍであるものを使用することがさらにより好ましい。
【００４７】
強磁性粉末とともに磁性層を構成する結合剤、帯電防止剤、硬化剤、分散剤、潤滑剤、研磨剤、防錆剤、添加剤、有機溶剤は、従来公知のものを任意に使用してよい。例えば、結合剤としては、塩化ビニル、酢酸ビニル、ビニルアルコール、マレイン酸、アクリル酸、アクリル酸エステル、塩化ビニリデン、アクリロニトリル、メタクリル酸、メタクリル酸エステル、スチレン、ブタジエン、エチレン、ビニルブチラール、ビニルアセタール、およびビニルエーテルから選択される１つの構成単位が重合した重合体、または複数の構成単位の共重合体を使用できる。あるいは、結合剤は、ポリアミド樹脂、ポリエステル樹脂、フェノール樹脂、エポキシ樹脂等であってよい。
【００４８】
帯電防止剤としては、主にカーボンブラックが使用される。好ましくは、平均粒子径が１０〜１０００ｎｍであるカーボンブラックが使用される。
【００４９】
硬化剤としては、例えば、芳香族ポリイソシアネートおよび脂肪族ポリイソシアネート等と、活性水素化合物（例えば、エチレングリコール、１，４−ブタンジオール、グリセリン）との付加体を使用することができる。
【００５０】
分散剤および潤滑剤としては、例えば、カプリル酸、カプリン酸、ラウリン酸、ミリスチン酸、パルミチン酸、ステアリン酸、およびオレイン酸等の炭素数１２〜１８の脂肪酸、当該脂肪酸の金属石けん、当該脂肪酸のアミド、シリコーンオイル、フッ素系潤滑剤、アルキル燐酸エステルおよび金属塩、ならびにポリフェニルエーテル等を使用できる。分散剤および潤滑剤は２種以上組み合わせて使用してよい。
【００５１】
研磨剤としては、例えば、非晶質の酸化物の粉末が使用される。具体的には、酸化ケイ素、酸化チタン、酸化クロム、酸化セリウム、または酸化鉄等を使用できる。防錆剤およびその他の添加剤は、必要に応じて、磁気記録媒体の分野において常套的に使用されているものから任意に選択して使用してよい。
【００５２】
磁性層４は前述の強磁性粉末および結合剤等を溶剤に分散させた磁性塗料を公知の方法により調製し、これを塗布することにより形成する。磁性塗料を調製するための溶剤としては、例えば、アセトン、メチルエチルケトンおよびメチルイソブチルケトン等のケトン系溶媒、酢酸メチルおよび酢酸ブチル等のエステル系溶剤、グリコールエーテル系溶剤、ベンゼン等の芳香族炭化水素系溶剤、メチレンクロライドおよびジクロロベンゼン等の有機塩素化合物系溶剤を使用できる。
【００５３】
磁性層４の厚さ（乾燥後の厚さ）は、０．０１〜１．０μｍであることが好ましい。特に磁気抵抗型ヘッド（ＭＲヘッド）を再生ヘッドとして使用する記録再生装置に使用するための磁気記録媒体においては、磁性層４の厚さは０．０１〜０．３μｍであることが好ましい。
【００５４】
次に、非磁性層３について説明する。非磁性層３は、磁性層４を均一に塗布するために設けられる層であり、一種の下地層として作用する。特に、磁性層４の厚さを小さくする場合には、非磁性層３を設けることが好ましい。非磁性層３は非磁性粉末と結合剤とを含んで成る。非磁性粉末は、無機物質および有機物質のいずれであってよい。あるいは、非磁性粉末としてカーボンブラック等も使用できる。無機物質としては、例えば、金属、金属酸化物、金属炭酸塩、金属硫酸塩、金属窒化物、金属炭化物、および金属硫化物等が挙げられる。非磁性粉末の形状は、針状、球状、多面体状および板状のいずれであってもよい。非磁性層３を、非磁性粉末にカーボンブラックを混合した材料で形成すると、表面電気抵抗を下げることができ、また、光透過率を小さくすることができる。光透過率の調整はまた、ゴム用ファーネス、ゴム用サーマル、カラー用ブラックおよびアセチレンブラック等を用いて実施することもできる。非磁性層３には、目的に応じて、有機質粉末を添加することもできる。非磁性層３を形成するために用いられる潤滑剤、分散剤、添加剤および溶剤、ならびに溶剤への非磁性粉末等の分散方法等は、磁性層において用いられるそれらを使用することができる。特に、分散剤および添加剤の種類および混合割合の選択に際しては、磁性層で採用されている公知の技術を適用できる。
【００５５】
非磁性層３の厚さ（乾燥後の厚さ）は、０．２〜３．０μｍであることが好ましく、１．０〜２．５μｍであることがより好ましい。
【００５６】
磁性層４と非磁性層３の形成（成膜）は、非磁性層３が湿潤状態にある間に磁性層４を形成する手法によって実施することが好ましい。具体的には、磁性層４は、非磁性層３を形成するための塗布液を塗布した後、形成された塗布層（非磁性層）が湿潤状態にある間に磁性塗料を塗布する、いわゆるウェット・オン・ウェット方式で塗布することにより形成することが好ましい。ウェット・オン・ウェット方式自体は公知であるから、ここではその詳細な説明を省略する。
【００５７】
次にバックコート層６について説明する。バックコート層６は、第２補強層５の表面に形成されて、磁気記録媒体の磁気ヘッドと接しない側の表面の走行性を確保する。バックコート層６は、ポリウレタン系樹脂、ニトロセルロース系樹脂、ポリエステル系樹脂（例えばバイロン）、カーボン、および炭酸カルシウム等から選択される１種または複数種の材料を、適当な溶媒（例えば、トルエンとメチルエチルケトンの混合溶媒）に溶解および／または分散させた塗布液を調製し、この塗布液を第２補強層５の表面に塗布した後、乾燥して溶媒を蒸発させる湿式塗布法により形成できる。このようにしてバックコート層を形成する場合、その厚さは１００〜１０００ｎｍとすることが好ましい。
【００５８】
図示した形態は本発明の一例にすぎず、本発明の磁気記録媒体には、これ以外の他の形態も含まれる。例えば、第１補強層は、非磁性層と磁性層の間に位置してよく、あるいは２つの第１補強層が非磁性層を挟んでいてよい。あるいはまた、第２補強層の表面にバックコート層を形成することなく潤滑剤層を形成して、走行性を確保するようにしてよい。また、第１補強層および第２補強層のうち、いずれか一方のみを補強層として形成してよい。補強層を一層のみ形成する場合、補強層は第２補強層として形成されることが好ましい。第２補強層を形成することにより、カッピングが有効に防止されるからである。いずれの形態においても、補強層を構成する好ましい材料および厚さ等は、先に第１補強層および第２補強層に関連して説明したとおりである。
【実施例】
【００５９】
以下、本発明を実施例により具体的に説明する。実施例において、各試料の非磁性支持体の長手方向および幅方向のヤング率はいずれも、磁気テープを作製した後、非磁性支持体以外の全ての層をエッチングして求めた。ヤング率の測定に使用した引張試験装置はオリエンテック社製のＲＴＭ−２５（商品名）であり、引張長さは１０ｍｍ、引張速度は１ｍｍ／分とした。また、各試料の厚さ（Ｔ１：単位ｍｍ）は、試料を１０枚重ねた状態でマイクロメーター（三豊社製）により測定した厚さから算出した。
【００６０】
（試料１）
第１補強層を有しない点を除いては図１に示す態様と同じ態様であるテープ状磁気記録媒体を以下の手順に従って作製した。まず、非磁性支持体１として、厚さ３．３μｍ、幅１５０ｍｍ、長さ１０００ｍ、長手方向のヤング率Ｅｍｄ２が４．３ＧＰａ、幅方向のヤング率Ｅｔｄ２が６．５ＧＰａのＰＥＴフィルムを使用した。この表面に、Ｃｕから成る第１補強層２を真空蒸着法により形成した。蒸着は、圧力が約２×１０−２Ｐａである空気雰囲気中にて、冷却回転支持体に沿って非磁性支持体１を走行させながら成膜した。第１補強層の膜厚は走行速度により制御し、ここでは、走行速度を６０ｍ／分として、厚さ５０ｎｍの第２補強層を形成した。
【００６１】
次に、非磁性塗料および磁性塗料を、非磁性塗料が第１補強層２の上に形成されるようにダイコーターを用いてウェット・オン・ウェット方式で同時重層塗布した。非磁性層３の乾燥後の厚さが１．９５μｍ、磁性層４の乾燥後の厚さが０．１５μｍとなるように、非磁性塗料および磁性塗料の塗布量を調整した。
【００６２】
磁性塗料は、強磁性粉末、研磨剤、結合剤、潤滑剤、溶剤をプラネタリーミキサーに投入し、予備混合を行って混合物を調製した。次に、この混合物を２軸連続式混練装置にて高剪断分散処理に付した。これに溶剤を加え、攪拌器にて希釈処理を行った。さらに、サンドミルによる微分散処理を施した後、溶剤を加えて粘度を適当に調整し、絶対濾過精度１μｍの濾過フィルターを用いて濾過を行った。その後、硬化剤を加えて磁性層用の磁性塗料を得た。磁性塗料の組成は以下に示すとおりである。
強磁性粉末：Ｆｅ−Ｃｏ          １００重量部、
研磨剤    ：α−アルミナ            ２重量部、
結合剤    ：塩化ビニル            １０重量部、
潤滑剤    ：ステアリン酸            ２重量部、
有機溶剤  ：メチルエチルケトン  １００重量部。
【００６３】
非磁性塗料は、非磁性粉末を研磨剤、カーボンブラック、結合剤および溶剤と共に予備混合し、非磁性塗料用の混合物を調製してから、磁性塗料の調製の際と同様の方法に従って、高剪断分散処理、希釈処理、微分散処理および濾過等の処理を行い、非磁性層用の非磁性塗料を得た。非磁性塗料の組成は以下に示すとおりである。
非磁性粉末：α−Ｆｅ２Ｏ３        １００重量部、
：カーボンブラック      ２０重量部、
研磨剤    ：α−アルミナ            ２重量部、
結合剤    ：塩化ビニル            １０重量部、
溶剤      ：メチルエチルケトン  １５０重量部。
【００６４】
次に、非磁性支持体１の第１補強層２が形成された面とは反対側の面に、カーボンブラックを添加したポリウレタン樹脂から成る、厚さ５５０ｎｍのバックコート層６を形成した。バックコート層はカーボンブラック（５０重量部）およびポリウレタン樹脂（１００重量部）をメチルエチルケトンに溶解して調製した塗布液を塗布した後、乾燥してメチルエチルケトンを蒸発させることにより形成した。このようにして作製した磁気記録媒体を所定の幅（１／２インチ）にスリットし磁気テープとした。
【００６５】
（試料２〜２５）
表１に示すヤング率および厚さを有するＰＥＴフィルムを使用し、第１補強層および第２補強層を、それぞれ表１に示す材料を用いて、表１に示す厚さとなるように形成したことを除いては、試料１の作製手順と同じ手順に従って磁気テープを得た。試料１９は、補強層を形成せずに作製した。
【００６６】
なお、Ｅｍｄ２／Ｅｔｄ２が２．５より大きいＰＥＴフィルムにおいては、補強層形成の蒸着工程中に熱負けによるフィルム切れが多発したため、試料を作成することはできなかった。
【００６７】
【表１】
2006302333.tif 000003
【００６８】
得られた各試料について、それぞれ下記の測定（ａ）〜（ｃ）を行った。得られた測定結果を表２に示す。
【００６９】
（ａ）カッピング
各試料は、低湿度環境下（１５％ＲＨ）においてカッピングが−１０％〜＋１０％の範囲内にあるように（即ち、ほぼフラットとなるように）、各膜の成膜条件を調整して作製した。作製した各サンプルについて、６０℃３０％ＲＨの雰囲気中に１００時間保存した後のサンプルのカッピング量を測定した。カッピング量は、湾曲した磁気記録媒体を平板上に静置して湾曲頂点の平板面からの高さを測定し、この値を磁気テ−プの幅で除し、これに１００を乗じて求めた。カッピング量は、磁性層側表面が凸の状態にあるときを負（マイナス）とし、磁性層側表面が凹の状態にあるときを正（プラス）とした。カッピング量が−１０％〜＋１０％の範囲にあるものは、カッピング量の欄に「Ｆｌａｔ」と記載している。
【００７０】
（ｂ）記録再生特性
長手方向の２方向で走行させて信号を記録再生できる磁気記録再生装置を用いて記録再生特性を測定した。信号の記録再生は、固定ヘッドを用いて行った。記録は、１０℃、１０％ＲＨの温湿度環境下で、ギャップ長０．１８μｍのメタルインギャップ型のインダクティブヘッドを用いて実施した。ここでは、記録トラック幅が１０μｍのインダクティブヘッドを用意し、各ヘッドを用いて記録波長を０．４μｍとして記録した。記録した信号は、再生トラック幅を５μｍとして磁気抵抗型ヘッドを用いて再生した。その再生出力に基づいて、温湿度変化に起因して発生するトラックずれを評価した。より具体的には、トラックずれは、１０℃、１０％ＲＨ温湿度環境下での再生出力に対する４０℃、６０％ＲＨでの再生出力の比（出力比（％））が９０％以上のものを○とした。なお、カッピングが大きい試料については、記録再生時にヘッド当たり不良が発生し、ヘッド汚れや目詰まりが生じたために、記録再生測定は行わなかった。
【００７１】
（ｃ）エッジダメージ
記録再生特性測定を行った後のテープエッジダメージレベルを目視観察および微分干渉顕微鏡で観察し、５段階で評価した。評価基準は次のとおりである。
○：実用上全く問題ない。
△：実用可能であるが、改善が必要である。
×：エッジダメージがひどく、実用性は殆どない。
【００７２】
【表２】
2006302333.tif 000004
【００７３】
表２から明らかなように、１．１≦Ｅｔｄ１／Ｅｍｄ１≦１．５、３５≦Ｅｍｄ１×Ｔ１、および１．５≦Ｅｔｄ２／Ｅｍｄ２≦２．５を満たす試料１〜２４において、温湿度の異なる環境で、狭トラックによる記録再生を行っても、トラックずれが小さく、具体的には、記録トラック幅が１０μｍであっても、出力比９０％以上であり、良好な再生信号が得られた。さらに、カッピング量も小さく、記録再生特性測定後のテープエッジダメージの発生も見られなかった。これらの試料１〜２４の優れた結果は、強度が比較的弱い安価なＰＥＴフィルムを非磁性支持体として使用した場合でも、ＰＥＴフィルム幅方向のヤング率を長手方向のヤング率の１．５倍〜２．５倍となるように強化することによって、磁気テープとした後の温湿度環境変化に対するテープ幅方向の寸法安定性が向上するとともに、ＰＥＴフィルムの幅方向のヤング率を強化することにより低下する長手方向の強度を、１．１≦Ｅｔｄ１／Ｅｍｄ１≦１．５となるように補強層により補強することによって、テープ幅方向の湿度に対する寸法変化が更に抑制されたことを示している。
【００７４】
試料２５〜３７は、上記３つの条件のいずれか１つを満たさないために、試料１〜２４と比較して温湿度環境変化に対する寸法安定性、長手方向の引張強度、およびカッピング量の少なくとも１つにおいて明らかに劣っていた。即ち、Ｅｔｄ１／Ｅｍｄ１が小さいとカッピングが安定せず、また逆に大きいと湿度変化に対して十分に高い寸法安定性が得られずにトラックずれを生じた。また、Ｅｍｄ１×Ｔ１が小さいとエッジダメージが発生した。さらにまた、Ｅｔｄ２／Ｅｍｄ２が１．５以上２．５以下の範囲内にない場合には、磁気記録媒体の製造そのものが不可能である、あるいは温度変化に対して十分に高い寸法安定性を得ることができずにトラックずれを生じた。このように、本実施例の結果から、プラスチックフィルム（特にＰＥＴフィルム）を非磁性支持体として使用する場合、補強層を単に形成するのみでは、薄手化され、かつ記録トラック幅を狭くして記録可能である磁気記録媒体を実用可能なものとして得ることはできず、Ｅｔｄ１／Ｅｍｄ１、Ｅｍｄ１×Ｔ１およびＥｔｄ２／Ｅｍｄ２が所定範囲内にあるようにすることによって、記録媒体の薄手化および狭トラックを有効に実現し得るといえる。
【産業上の利用可能性】
【００７５】
本発明の磁気記録媒体は、薄手化された場合でも、温湿度環境が変化したときの幅方向の寸法変化が小さいことを特徴とするので、薄い非磁性支持体を使用して作製し、記録トラック幅を狭くして使用する場合でも、テープエッジダメージやトラックずれが極めて小さい又は生じない。したがって、本発明の磁気記録媒体は、ＤＬＴおよびＬＴＯのようなデータストレージに用いられる磁気テープとして特に好ましく用いられる。
【図面の簡単な説明】
【００７６】
【図１】本発明の磁気記録媒体の一例を模式的に示す断面図。
【符号の説明】
【００７７】
１...非磁性支持体、２...第１補強層、３...非磁性層、４...磁性層、５...第２補強層
、６...バックコート層、１０...磁気記録媒体
【図１】
2006302333.tif 000005